СПОСОБ ТЕРМИЧЕСКОЙ ОБРАБОТКИ БЛОЧНОГО КАТАЛИЗАТОРА СОТОВОЙ СТРУКТУРЫ НА ОСНОВЕ ОКСИДА ЖЕЛЕЗА

Способ термообработки блочного катализатора сотовой структуры на основе оксида железа, характеризующийся тем, что термообработку блоков проводят ступенчато, а именно: сначала блоки сушат при температуре 20÷25°С в течение не менее 120 ч, затем воздушно-сухие блоки подвергают предварительному ступенчатому прокаливанию: при подъеме температуры до 100÷110°С со скоростью 5÷7°С/ч, блоки выдерживают при температуре 100÷100°С в течение не менее 10 ч; при подъеме температуры до 250÷270°С со скоростью 30÷35°С/ч, блоки выдерживают при температуре 250-270°С не менее 6 ч; при подъеме температуры до 400÷410°С со скоростью 50÷55°С/ч блоки выдерживают при температуре 400÷410°С не менее 6 ч; затем поднимают температуру до 950÷970°С со скоростью 50÷60°С/ч и выдерживают блоки при температуре 950÷970°С в течение не менее 10 ч.